(57)【特許請求の範囲】
【請求項１】
メソ多孔性炭素の作製方法であって、
フェノール化合物またはフェノール縮合プレポリマーを含む求核性成分と、ホルムアルデヒド、パラホルムアルデヒド、フルフラール、およびヘキサメチレンテトラミンから選択される少なくとも１つの求電子性架橋剤とを、ジオール、ジオールエーテル、環状エステル、置換された環状エステル、置換された直線状アミド、置換された環状アミド、アミノアルコール、およびこれらのいずれかと水との混合物からなる群から選択される細孔形成剤の存在下で縮合させて樹脂を形成する工程であって、前記細孔形成剤が、前記樹脂を、観察可能な２ｎｍ〜５０ｎｍの孔サイズを有するメソ多孔性炭素を生じるようにメソ多孔性にするのに効果的な量存在する、工程、
縮合後に前記多孔性樹脂から前記細孔形成剤を洗浄または減圧蒸留により除去する工程、ならびに
前記樹脂を、不活性雰囲気中で少なくとも６００℃の温度まで加熱することにより炭化する工程、
を含む、方法。
【請求項２】
前記求核性成分が、フェノールホルムアルデヒドＮｏｖｏｌａｃである、請求項１に記載の方法。
【請求項３】
分散したヘテロ原子を前記樹脂に組み込む工程をさらに含む、請求項１または２に記載の方法。
【請求項４】
前記細孔形成剤に金属塩を分散することによって、金属ヘテロ原子を前記樹脂に組み込む工程を含む、請求項３に記載の方法。
【請求項５】
前記ヘテロ原子を含有する有機前駆体を前記細孔形成剤に加えることによって、非金属ヘテロ原子を前記樹脂に組み込む工程を含む、請求項３に記載の方法。
【請求項６】
前記細孔形成剤がエチレングリコールである、請求項１〜５のいずれか一項に記載の方法。
【請求項７】
前記細孔形成剤が、１，４−ブチレングリコール、ジエチレングリコール、トリエチレングリコール、γ−ブチロラクトン、プロピレンカーボネート、ジメチルホルムアミド、Ｎ−メチル−２−ピロリドン、およびモノエタノールアミンからなる群から選択される、請求項１〜５のいずれか一項に記載の方法。
【請求項８】
前記細孔形成剤の少なくとも１２０重量部が前記求核性成分の１００重量部を溶解するために使用される、請求項１〜７のいずれか一項に記載の方法。
【請求項９】
前記細孔形成剤中に求電子性架橋剤として、前記求核性成分の１００重量部当たり少なくとも９重量部の濃度でヘキサメチレンテトラミンが、溶解されている、請求項１〜８のいずれか一項に記載の方法。
【請求項１０】
前記細孔形成剤が、前記樹脂を水で洗浄することによって炭化する前に前記樹脂から除去される、請求項１〜９のいずれか一項に記載の方法。
【請求項１１】
前記細孔形成剤が、１００℃未満の温度での減圧蒸留により炭化される前に前記樹脂から除去される、請求項１〜９のいずれか一項に記載の方法。
【請求項１２】
前記樹脂が、二酸化炭素、窒素、およびアルゴンからなる群から選択される雰囲気中で炭化される、請求項１〜１１のいずれか一項に記載の方法。
【請求項１３】
前記炭素を二酸化炭素、蒸気、またはそれらの混合物の存在下で高温で加熱することによって活性化させる工程をさらに含む、請求項１〜１２のいずれか一項に記載の方法。
【請求項１４】
前記炭素を二酸化炭素中で、８００℃を超える温度まで加熱することによって活性化する工程をさらに含む、請求項１〜１２のいずれか一項に記載の方法。
【請求項１５】
前記炭素を空気中で４００℃を超える温度で加熱することによって活性化する工程をさらに含む、請求項１〜１２のいずれか一項に記載の方法。
【請求項１６】
前記炭素が、マクロ孔、２〜５０ｎｍの孔サイズのメソ孔、および２ｎｍ未満の平均孔サイズを有するミクロ孔を含有する、請求項１〜１５のいずれか一項に記載の方法。
【請求項１７】
請求項１〜１６のいずれか一項に記載の方法であって、
（ａ）前記求核性成分を前記細孔形成剤中で少なくとも１つの求電子性架橋剤とともに溶解する工程、
（ｃ）得られる溶液を鉱油中に分散してビーズを形成する工程、
（ｄ）前記求核性成分および前記求電子性架橋剤を、前記細孔形成剤の存在下で、前記鉱油中に分散された状態で、縮合して、樹脂のビーズを形成する工程、
（ｅ）前記鉱油から前記樹脂のビーズを除去する工程、ならびに
（ｆ）前記樹脂のビーズを炭化させて、不活性雰囲気中、６００℃〜８００℃で処理時間１分あたり１０℃までの加熱率で処理することによって、メソ多孔性炭素ビーズを形成する工程、を含む、方法。
【請求項１８】
フェノールホルムアルデヒドＮｏｖｏｌａｃである前記求核性成分およびヘキサミンである前記求電子性架橋剤が、エチレングリコールである前記細孔形成剤中で、１００〜１０５℃まで温度を上昇させることによって溶解され、生じる溶液が、１００〜１０５℃の温度で前記鉱油中に分散され、前記温度が１５０〜１６０℃に上昇させられて、前記樹脂の架橋が完了する、請求項１７に記載の方法。
【請求項１９】
工程（ｅ）で形成された多孔性樹脂の前記ビーズの粒子サイズが、５〜２０００μｍである、請求項１７または１８に記載の方法。
【発明の詳細な説明】
【０００１】
本発明は、イオン交換樹脂として使用され得、そして多孔性炭素物質を調製するために使用され得る改善されたフェノール樹脂構造、およびこれらを作製するための方法に関する。
【０００２】
スルホン化フェノール樹脂は、１９３０年代にイオン交換樹脂として最初に使用され（Ａｄａｍｓら、Ｊ  Ｓｏｃ  Ｃｈｅｍ  Ｉｎｄ．５４，（１９３５）１−ＧＴ）、そして比較的安定なカチオンおよびアニオン交換樹脂を、水の軟化および脱塩のために広範に使用した。他のフェノールベースの樹脂としては、食品加工用途において主に使用されている弱塩基性のアニオン交換樹脂（Ｃｒｉｓｔａｌ  Ｍ  Ｊ，Ｃｈｅｍ  ａｎｄ  Ｉｎｄ，８１４，（１９８３）Ｎｏｖ  ７）およびセシウムのような金属イオンの吸着について顕著な選択性を与えるように製造され得るキレート化樹脂（米国特許第４，４２３，１５９号、１９８３年および米国特許第５４４１９９１号、１９９５年）が挙げられる。イオン交換粉末は、低多孔性の粉末を生成するための粉砕が続く樹脂のバルク硬化（例えば、ＷＯ９１／０９８９１）、または逆相縮合（Ｕｎｉｔａｋａ  Ｌｔｄ  米国特許第４，５７６，９６９号、１９８６年）のいずれかによって生成され得る。これらの物質の制限の１つは、制限された内部多孔性であり、そしてこれらは、利用可能である場合、高度に多孔性のスルホン化スチレンジビニルベンゼンコポリマーベースのイオン交換樹脂によって迅速に交換された。しかし、フェノールベースの樹脂は、ほとんど消失してしまったが、特定の用途はなお、これらの根底にある性能特徴に基づいて、食品関連産業において存在する。
【０００３】
フェノール樹脂は、メソ多孔性炭素を形成するように炭化され得る。メソ多孔性炭素は、吸着剤または触媒担体として使用され、そして球状の顆粒の薄いフィルム形態で使用され得る。既存の生成方法は、メソ多孔性炭素を生成するために気相および化学的活性化経路を使用するが、従来生成されるように、活性化炭素は、メソ孔（２〜５０ｎｍ）およびマクロ孔（＞５０ｎｍ）の範囲の孔容量をほとんどまたは全く有さない、通常ミクロ多孔性（＜２ｎｍ孔直径−ＩＵＰＡＣ定義）である。エバポレーションエミッションコントロールのようないくつかの重要な吸着プロセスについて、そして触媒担体として使用される場合、特に、液相用途において、これは、主な欠点である。
【０００４】
従来の活性炭素は、いくつかの活性化を介してメソ多孔性となり得るが、これは、これらの機械的特性を重大に低下させ、次いでこれらの物質は、一般的に、微粉としてのみ利用可能である。米国特許第４６７７０８６号は、このような重大な機械的劣化なしでメソ多孔性炭素を生成する化学的活性化の使用を開示し、これはまた、押し出し物（ｅｘｔｒｕｄａｔｅ）として生成され得る。しかし、これらは、なお、粉末として生成され、次いで、例えば、固定床気相プロセスにおける使用のための押し出し物を生成するために結合されなければならない。多くの場合、使用され得る結合剤は、次いで炭素が使用され得る条件を制限する重合体またはセラミックである。
【０００５】
化学的活性化はまた、米国特許第５３２４７０３号に開示されているように、可塑化酸性リグニン基剤チャーをペレット化または押し出し、次いで混合物を直接的に炭化および活性化することによって、メソ多孔性炭素を直接的に生成するために、使用され得る。生成経路はまた、低マクロ多孔性を生じ、これは、触媒および液相プロセスにおいて不利益を有し得る。経路はまた、活性化剤としてリン酸および塩化亜鉛のような化合物を必要する不利益を有し、これは、重大な環境問題を引き起こし得、そして処理工場の構築の材料に対して主要な影響を与え得る。
【０００６】
代替的な経路は、米国特許第４０４０９９０号および米国特許第４８３９３３１号において開示されるような、スルホン化スチレン−ジビニルベンゼンコポリマーを炭化する経路である。これらは、さらなる活性化に頼ることなく、メソ／ミクロ多孔性を用いる熱分解によって直接的に炭素を生成する。従って、これらの物質は、優れた機械的特性を有する。しかし、これらは、ポリマー生成経路によって固定される比較的小さい粒子サイズに制限され、そして制限された範囲のメソ孔構造を有する。これらはまた、前駆体ポリマーの高い費用、低炭素収率、および大量の硫黄を含むポリマーを処理することに関連する環境問題を反映して非常に高価である。得られた炭素はまた、硫黄が混入し、このことは、触媒担体としてのこれらの使用を制限する。
【０００７】
さらなる経路が、米国特許第５９７７０１６号に開示され、これにより、スルホン化スチレン−ジビニルベンゼンコポリマー粒子が、大量の縮合硫酸の存在下でペレットに形成され、次いでメソ多孔性およびマクロ多孔性の両方を有する構築された物質を与えるように炭化される。しかし、この経路は、重要な環境問題を有し、複雑かつ高価である。
【０００８】
さらなる経路が、米国特許第４２６３２６８号に開示され、ここで、所望のマクロ形状（すなわち、球）を有するメソ多孔性シリカが、炭素形成ポリマー（例えば、フェノール樹脂またはポリフルフリル樹脂）を染み込ませられ、次いでアルカリ中でシリカテンプレートを溶解する。このことは、再び、非常に高価な経路であり、そして制限された範囲の形状および形態で炭素物質を生成し得るのみである。
【０００９】
ここで、気相または化学的活性化なしで、メソ多孔性炭素のような多孔性炭素を形成するために使用される多孔性樹脂構造を生成する改善された方法を発明した。
【００１０】
本発明に従って、多孔性樹脂構造を形成するための方法が提供され、この方法は、細孔形成剤の存在下での、溶液中での求電子性架橋剤と求核性成分との縮合を含む。
【００１１】
縮合は、触媒され得るかまたは触媒され得ない。
【００１２】
本発明はまた、多孔性炭素構造を形成するための方法を提供し、ここで、多孔性樹脂は、多孔性炭素構造を形成するように炭化される。
【００１３】
求核性成分は、例えば、フェノール、フェノールホルムアルデヒドプレポリマー（必要に応じて改変剤を共に使用する、Ｎｏｖｏｌａｃ）であり得る。
【００１４】
求電子性成分は、例えば、ホルムアルデヒド、ヘキサミン、フルフラールであり得る。
【００１５】
好ましくは、細孔形成剤は、溶媒として作用する。
【００１６】
多孔性重縮合樹脂の調製のための方法は、一般的に、触媒（酸性または塩基性）を用いてかまたは用いずに、細孔形成剤中に、求核性成分（例えば、フェノール、Ｎｏｖｏｌａｃ、改変剤）および求電子性架橋成分（例えば、ホルムアルデヒド、ヘキサミン、フルフラール）を溶解する工程、ならびに得られた溶液を熱硬化させて、細孔形成剤が樹脂マトリクス内に均等に分布して、制御されたサイズの孔を作製して、硬化、固体、不溶性および不溶解性の樹脂を得る工程、を包含する。
【００１７】
本発明は、メソ多孔性／マクロ多孔性炭素に炭化され得る多孔性炭素を生成するために特に有用である。ここで、窒素吸着および水銀旋光分析法によって測定されるように、そしてＩＵＰＡＣによって定義されるように、メソ多孔性炭素は、本明細書においてミクロ孔とならんで、約２ｎｍ〜約５０ｎｍの直径を有する孔を保有する炭素を意味し、そしてマクロ多孔性炭素は、ミクロ孔とならんで５０ｎｍより大きい直径を有する孔を保有する炭素を意味する。
【００１８】
（フェノール重縮合プレポリマー）
フェノールホルムアルデヒド縮合プレポリマーは、Ｎｏｖｏｌａｃ樹脂であり得る。Ｎｏｖｏｌａｃ樹脂は、代表的に、およそ等モル量のフェノールおよびホルムアルデヒドの酸触媒縮合によって生成される。Ｎｏｖｏｌａｃは、通常、平均分子量に依存して１００℃以上で融解する熱可塑性固体ポリマーである。これらは、５００〜２０００Ｄの分子量を有する基本的に直鎖であり、ここで、フェノール部分は、メチレン（大部分）およびメチレンエーテル架橋で結合され、そして主にヒドロキシル基に対して非置換のオルト位置に１つの求核性活性部位を保有する。また、生成条件に依存して、種々の程度の鎖の分枝が存在し得る。
【００１９】
商業的な材料は、フェノールおよびホルムアルデヒドを使用して大規模に生成されるが、種々の改変剤が、広範な異なる酸素および窒素の官能性および架橋部位を導入するために、プレポリマー形成段階において使用され得る。これらは、以下を含むがこれらに限定されない：
１．ヒドロキノンおよびレゾルシノール。共にフェノールよりも反応性であり、そしてプレポリマー生成段階においていくつかの架橋を生じ得る。異なる架橋経路を提供するために、架橋段階においてこれらの化合物を導入することはまた可能である。これらはまた、樹脂の酸素官能性を増加する。
【００２０】
２．重縮合反応において活性である窒素含有化合物（例えば、尿素、芳香族（アニリン）およびヘテロ芳香族（メラミン）アミン）。これらは、最初のポリマー（および最終炭素）への特定の型の窒素官能性を導入することを可能にし、そして樹脂および最終炭素の両方のメソ多孔性構造の発生に影響する。
【００２１】
ヒドロキノンおよびレゾルシノールと同様に、本発明において使用され得る全ての窒素含有求核性改変剤は、２つ以上の活性部位を保有し、そして縮合反応においてフェノールまたはＮｏｖｏｌａｃより反応性である。このことは、これらが、第１の架橋剤と反応する最初の架橋剤であり、インサイチュで第２の架橋剤を形成することを意味する。メラミンの場合において、あらかじめ、第２の架橋剤（ヒドロキシメチル化メラミン）を調製することが好ましい。
【００２２】
Ｎｏｖｏｌａｃは、構造的変化なく繰り返し加熱および冷却され得るという点で、熱安定性である。これらは、架橋剤の添加時および加熱の際に硬化される。
【００２３】
本発明のプロセスは、溶媒中で実行され、そして細孔形成剤はまた、溶媒であり得る。例えば、改変剤（必要な場合）、架橋剤および触媒（必要な場合）、ならびに溶媒としての適切な量の細孔形成剤と共に市販のＮｏｖｏｌａｃプレポリマーから得られた溶液は、加熱されて架橋反応を起こし、固体樹脂を生じる。
【００２４】
あるいは、本発明において使用され得る固体多孔性重縮合樹脂は、触媒（酸性または塩基性）を含む細孔形成剤中の溶液を加熱する際に、フェノール（および必要に応じて改変剤）およびホルムアルデヒド（または他の架橋剤）から直接生成され得る。
【００２５】
両方の場合において、正しい組成が樹脂構造に細孔形成剤を「ロックする」ために使用され、そしてメソ多孔性樹脂を作製する場合、反応溶液は、架橋反応の間に準備される。
【００２６】
多孔性樹脂前駆体は、ブロックに鋳造され得、そして粉砕され１〜１０００ミクロンの範囲の粒子サイズの粉末を生じ得る。次いで、この樹脂粉末は、炭化され、例えば、２ｎｍと５０ｎｍの間（メソ孔）または５０ｎｍを超える（マクロ孔）平均孔サイズを生じるように制御され得る孔サイズを有する多孔性炭素、およびまた０．６ｎｍと２ｎｍの間の平均孔サイズを有するミクロ孔を有する多孔性炭素を生じる。
【００２７】
部分的に架橋したプレポリマーの粘性溶液が、分散剤を含む鉱油のような熱い液体に注がれ、そして混合物が撹拌される場合、プレポリマー溶液は、ビーズを形成する。これらは、最初は液体であり、次いで硬化が進行するにつれて、これらは、固体になる。平均ビーズ粒子サイズが、スターラーの型および速度、油の温度および粘性、プレポリマー溶液の粘性、ならびに溶液対油の体積比を含むいくつかのプロセスパラメーターによって制御され、そして５ミクロンと２０００ミクロンの間で調整され得る。次いで、これらのビーズは、油からろ過され得、そして細孔形成剤が除去された後、熱分解されてメソ多孔性炭素樹脂またはマクロ多孔性炭素樹脂を生じる。
【００２８】
メソ孔生成の機構は、架橋反応の間に生じる相分離プロセスに起因すると考えられている。細孔形成剤の非存在下において、直鎖のプレポリマーが架橋を生じるにつれて、分子量は最初増加する。残渣の低分子量成分は、より高分子量領域において不溶性となり、低分子量の連続相内の架橋した高分子量ドメインへの相分離を引き起こす。残渣のより軽いプレポリマーがドメイン間で閉じ込められて、架橋した相が本質的に連続するまで、軽い成分の成長するドメインの外側へのさらなる縮合は、生じる。
【００２９】
（細孔形成剤）
細孔形成剤として使用され得る、多数の溶媒が存在する。これらの溶媒に対する主要な要件は、以下である：溶媒への反応成分の高い溶解度／適合性；プレポリマー／架橋剤／溶媒の溶液の、使用可能な粘度（これは例えば、受容不可能に高い粘度を与えるグリセロールを本質的に排除する）；重縮合反応を溶媒の有意な蒸発なしに合理的な速度で実施するための、合理的に高い沸点。
【００３０】
使用され得る細孔形成材としては、エチレングリコール、１，４−ブチレングリコール（ジオール）；ジエチレングリコール、トリエチレングリコール（ジオール−エーテル）；ガンマ−ブチロラクトン、プロピレンカーボネート（環状エステル）；ジメチルホルムアミド、Ｎ−メチル−２−ピロリドン（置換アミド、環状および直鎖状）；モノエタノールアミン（アミノアルコール）が挙げられるが、これらに限定されない。
【００３１】
低レベルの細孔形成剤の存在下で、この細孔形成剤は、架橋した樹脂ドメインと適合性であり、そしてこのドメイン内に維持され（例えば、Ｎｏｖｏｌａｃ−ヘキサミン−エチレングリコール反応系については、１００部のＮｏｖｏｌａｃあたり１２０部未満）、一方で残りのものは、このドメイン間で部分的に架橋したポリマーと共に、溶液を形成する。より高いレベル（架橋樹脂の容量を越える）の細孔形成剤の存在下では、この細孔形成剤は、軽ポリマー画分を増加させ、ドメイン間の隙間における物質の容量を増加させ、このことは、メソ細孔を生じさせる。一般に、細孔形成剤の含有量が高いほど、ミクロ細孔がより広くなり、そして細孔の容積がより高くなる。
【００３２】
次いで、この相分離機構は、架橋樹脂構造中における細孔の発生の、種々の様式での制御を提供する。これらは、以下である：細孔形成剤の化学組成および濃度；架橋性求電子剤の化学組成および量；改変求核剤の存在、化学的性質および濃度；フェノール性求核成分（フェノール、Ｎｏｖｏｌａｃ）の化学組成；触媒の存在、化学的性質（酸性、塩基性）、および濃度。
【００３３】
上記油分散法によって球状樹脂を生成するために、溶媒はまた、樹脂ビーズの溶液が油のバルクに分散した「油中水」型のエマルジョンの形成を確実にし、油への溶媒抽出およびその回収に関する問題を最小にし、そして水での洗浄によって固体樹脂ビーズからの溶媒の単純な回収を増強するために、油と非適合性であり、そして水と適合性であるべきである。
【００３４】
異なるクラスの有機化合物のプロトジェニック溶媒と非プロトン性溶媒との両方が、これらの要件に適合し、そして細孔形成材として、両方が個々にか、混合物中でか、または水と混合されて、使用され得る。
【００３５】
構造が非常に類似しているが異なる溶媒は、架橋樹脂との異なる適合性を有する。その結果、このことは、相分離を異なる程度まで変化させ、次いで樹脂および対応する炭素の多孔性に影響を与える。これらの極性有機溶媒中への故意の水の添加は、樹脂と得られる細孔形成剤との適合性を低下させ、このことは、いくつかの反応系に対して有利であり得るが、１つの反応生成物としての水は、カルボニル化合物が架橋剤として使用される任意の反応において、必然的に存在する。細孔形成剤としてのアミドの共通の特徴は、これらが通常、ヘキサミンとの架橋を促進するために、故意の水の添加（２〜５％）を必要とすることである。アミドが細孔形成剤として使用される場合には、最終の炭素は、窒素吸着によって検出可能なメソ細孔を示さないが、これらは比較的バルク密度が低く、このことは明らかに、大きな細孔（＞５０ｎｍ）の存在を示す。
【００３６】
いくつかの細孔形成剤はまた、特定の条件下で、架橋プロセスに寄与し得る。例えば、活性な炭素陽イオンが、強酸性媒体中のエチレングリコールまたはモノエタノールアミンおよびホルムアミドの、ホルムアルデヒドでのメチロール誘導体から形成され得、これらは、第２の架橋剤として反応する。
【００３７】
（架橋剤）
本発明において使用される第１の架橋剤は、ホルムアルデヒド、フルフラールおよびヘキサメチレンテトラミン（ヘキサミン）である。ホルムアルデヒドは、細孔形成剤中の溶液でかまたは固体パラホルムアルデヒド（ＣＨ２Ｏ）ｘとしてかのいずれかで、導入される。ホルムアルデヒドは、フェノール性部分と架橋して、−ＣＨ２−架橋および−ＣＨ２−Ｏ−ＣＨ２−架橋を、反応混合物のｐＨに依存する比で形成する。メチレン架橋は、強酸および強アルカリの媒体中で形成される唯一の架橋であり、一方で中性に近いｐＨにおいては、いずれかの型の架橋が出現する。水が、化学量論的な第２の縮合生成物として、形成される架橋の型に依存するレベルで形成される。メチレン架橋の場合には１モルのホルムアルデヒドあたり１モル、またはエーテル架橋の場合には２モルのＣＨ２Ｏあたり１モルのＨ２Ｏである。次いで、「縮合」水は、この水を含む細孔形成剤と樹脂ドメインとの適合性を、使用される細孔形成溶媒に依存して低下させることによって、相分離およびメソ細孔形成プロセスに影響を与え得る。
【００３８】
メチレン架橋による、フェノールとホルムアルデヒドとの完全な架橋は、約１〜１．５モル比の試薬を必要とする。いくらかのエーテル型架橋の形成を考慮して、本発明の樹脂組成物におけるフェノール対ホルムアルデヒドのモル比は、好ましくは、１．６〜１．８のレベルに維持される。このことは、１００重量部のＮｏｖｏｌａｃ樹脂あたり、さらに９〜１２重量部のホルムアルデヒド（パラホルムアルデヒド）を必要とする。
【００３９】
フルフラールは、そのカルボニル基の求電子反応性が、複素環の高い求核反応性によって補充される点で、ホルムアルデヒドとは異なる。さらに、環の切断および引き続く反応は、広範な生成物を与え得、これらは、さらなる架橋経路（おそらくフェノール性ヒドロキシルが関与する）を提供し得る。これらは、フラン樹脂誘導体に対して、特に酸性媒体中で代表的であり、そして他の架橋剤と組み合わせて、樹脂の化学構造と多孔性との両方を改変するさらなる経路を提供する。
【００４０】
ヘキサミンは、粉末として直接、反応溶液に導入され得る。加熱の際に、微量の水、およびおそらく、プロトン性溶媒によって触媒されて、環の切断が起こり、活性種（アミノカルビノール）の形成を生じる。架橋の際に、これらは異なる架橋（単純なメチレン架橋およびより複雑な架橋（ビス−メチレンアミン、トリス−メチレンアミンおよび１，３−オキサジンのような、窒素含有基形成（ｇｒｏｕｐｉｎｇ））を含む）を形成する。低分子量の縮合副生成物は、水（これは次いで、ヘキサミンの次のプロトンを切断する）およびアンモニアである。アンモニアは、反応条件においては高度に揮発性であるが、酸性触媒も塩基性触媒も存在しない場合には、反応溶液のｐＨを増加させ、これもまた、相分離およびメソ細孔形成プロセスに影響を与え得る。
【００４１】
本発明において、ヘキサミンは、好ましくは、Ｎｏｖｏｌａｃ樹脂を架橋させるために、１００重量部のＮｏｖｏｌａｃあたり９重量部のヘキサミンの濃度で使用される。このことは、最大の架橋度を有する固体樹脂の形成を確実にする。このことは、以前に開示された焼結樹脂構造（代表的に、１００部のＮｏｖｏｌａｃあたり３部のヘキサミンが使用された）（ＥＰ０２４５５５１）とは対照的である。ヘキサミンがエチレングリコール溶液中で、１００重量部のＮｏｖｏｌａｃあたり３重量部のレベルで使用される場合、非孔質の半固体のゴム状物質のみが得られ、一方で９重量部のレベルでは、高度にメソ細孔のある固体樹脂が生成した。架橋度が十分でない場合には、エチレングリコールが内部可塑剤として作用し得ると考えられる。
【００４２】
（改変剤）
本発明において使用され得る改変剤のほとんどは、窒素を含み、従って、この窒素を、樹脂および従って最終の炭素に導入する。これらの共通の特徴は、それらの縮合反応における反応性であり、これは、フェノールとＮｏｖｏｌａｃ樹脂との反応性より高い。これらの化合物が比較的少量で（フェノール成分の５〜３０重量％）添加された場合に縮合プロセスに関与する、少なくとも以下の３つの区別可能な様式が存在する：
１．Ｎｏｖｏｌａｃ−第１の架橋剤−改変剤の反応系。ここでは、改変剤が第１の架橋剤と迅速に反応して、第２の架橋剤を形成し、次いでこの第２の架橋剤が、Ｎｏｖｏｌａｃ鎖を一緒に結合させる。その結果、ホモ縮合したフェノールホルムアミド鎖からなる樹脂が、窒素含有基形成（またはレゾルシノールもしくはヒドロキノン由来の部分）で架橋される。
【００４３】
２．フェノール−架橋剤−改変剤−強酸性または強塩基性触媒。別個のホモ縮合プロセスが、２つの異なる求核試薬（フェノールおよび改変剤）に対して起こる。これは次いで、二成分樹脂マトリックスの形成を生じ、ここで、これら２つの樹脂成分は、熱処理の際に異なる様式で挙動する。
【００４４】
３．フェノール−架橋剤−改変剤−弱酸もしくは弱塩基触媒、または触媒なし。これは、共縮合プロセスを導き、改変部分がフェノール系樹脂内に等しく分散している、構造的に均一な物質が形成される。
【００４５】
これら３つの異なる場合に対して、生成する樹脂と最終の炭素との両方の多孔性に対する改変剤の影響は、異なり得る。従って、フェノール−アニリン−ホルムアルデヒド−エチレングリコール−硫酸（触媒としての強酸）の反応系については、フェノールに対して０から２０モル％に増加するアニリンの量が、メソ細孔を次第に狭くする。逆に、Ｎｏｖｏｌａｃ−アニリン−ヘキサミン−エチレングリコールの反応系およびＮｏｖｏｌａｃ−アニリン−ホルムアルデヒド−エチレングリコールの反応系の場合（触媒なし）には、Ｎｏｖｏｌａｃに対して０から２０重量％に増加するアニリンの量は、メソ細孔の幅と容積との両方の顕著な増加を生じる。
【００４６】
（反応速度の効果）
純粋な触媒効果（例えば、反応速度を増加させることおよび反応経路を変化させること）に加えて、強い酸およびアルカリは、フェノレートの形成（アルカリについて）またはプロトン化（酸について）に起因して、極性細孔形成剤中における、成長する樹脂鎖の溶解度および適合性ならびに凝集を劇的に増強する。高すぎる触媒濃度もまた、いくつかの所望でない反応（例えば、アミドおよびエステル細孔形成剤の分解、アルデヒドの不均化（アルカリにより触媒されるカニッッツァーロ反応）、（触媒としての硫酸による）スルホン化に起因する、ベンゼン環の活性部位のブロッキング）の増強を生じ得る。低すぎる触媒濃度は、縮合反応を有意に遅くするのみでなく、多孔性の劣化をもまた生じ得る。
【００４７】
一定の組成の樹脂におけるメソ細孔の発生もまた、架橋反応の速度に依存する。縮合反応の速度は、反応温度によって、また樹脂の物理的形状（ブロック、ビーズなど）によって制御される熱移動現象を介して制御され得る。このことは、プロセスが小さな樹脂の液滴を用いて熱油中で実施されるので熱移動の現象が無視され得る、球状樹脂の調製において見出される。固体の硬化した球状樹脂が、エチレングリコール中のＮｏｖｏｌａｃおよびヘキサミンの溶液から、温度を１００℃から１０５℃（溶液はゲル状態に非常に近い）に滑らかに増加させ、この溶液を油中におよそ同じ温度で分散させ、次いで温度を１５０〜１６０℃に次第に上昇させて架橋を完了させることによって調製される場合には、メソ多孔性の高い樹脂が形成される。逆に、Ｎｏｖｏｌａｃおよびヘキサミンが、エチレングリコールに６５〜７０℃で溶解され、そして１６０〜１８０℃で油中に直接分散される場合には、得られる硬化した樹脂のメソ多孔性は劇的に低下する。炭化の際に、第一の樹脂は、中程度〜低いミクロ多孔性を有する、メソ多孔性の高い炭素を生成する。第二の樹脂は、ミクロ多孔性が比較的高いがメソ多孔性が低い炭素を生成する。
【００４８】
温度衝撃条件下で架橋が非常に迅速に進行する場合は、穏やかな硬化条件下で形成する通常のサイズのドメインの変わりに、比較的小さなドメインの凝集体が形成されると考えられる。次いで、凝集体における小さなドメイン間の間隙が、さらなるミクロ細孔を生じる。凝集体間のほとんどない細孔は、いくらかのメソ細孔を生じる。
【００４９】
硬化した樹脂から細孔形成剤が除去される様式は、対応する炭素における多孔性の生成のために重要であり得ることもまたわかった。細孔形成剤（例えば、エチレングリコール）が、炭素の生成の間に単純に熱分解によって除去される場合には、メソ細孔が失われ得る。細孔形成剤を、低い温度（例えば、１００℃未満）で、樹脂の水での洗浄または減圧蒸留によって除去し、そして引き続き細孔形成剤がリサイクルされることが、好ましいことがわかった。洗浄（時々中和後）は、触媒としてアルカリまたは硫酸が使用される場合には、絶対に必要となる。このことは、アルカリが時々非常に望ましくない様式で炭化プロセスに影響を与え、一方で硫酸が炭素を硫黄で汚染し、触媒担体としての炭素の価値を低下させることに起因する。
【００５０】
（他の添加剤）
ヘテロ原子が樹脂構造に組み込まれ得ることもまたわかった。銅、ニッケル、クロムなどの金属は、この金属を塩の溶液として細孔形成溶媒中に組み込み、その後、樹脂を架橋させることによって、多孔性樹脂構造に組み込まれ得、そして非金属およびメタロイドは、メソ細孔を有する樹脂に、そして従ってメソ細孔を有する炭素に、直接組み込まれ得る。無機化合物が細孔形成剤に可溶性である場合には、この化合物は最初の反応溶液に直接添加され得る。次いで、調製手順が、通常の様式で実施される。次いで、金属種は、樹脂マトリックス内に均一に分配される。いくつかの場合には、元素がフェノール系樹脂のヒドロキシ基またはアミノ基と錯体を形成するか、またはこれらとの他の何らかの相互作用を有する能力は、最初の分配を原子レベルで増強する。次いで、高度に分散された元素を樹脂に組み込むことによって、熱分解の間に形成する炭素におけるその元素の高度な分散がもたらされる。
【００５１】
（炭化および活性化）
任意の物理的形態および形状の多孔性樹脂の、本発明の多孔性炭素への変換は、炭化（すなわち、不活性雰囲気中での高温での処理および約６００℃から上の温度での処理）によって、実施される。熱分解プロセスは、約４００℃で開始し、そして約７００℃でほぼ完了するが、さらに小さな重量損失が、約１４００℃まで続く。しかし、表面積の発生は、約６００℃より高温でのみ有意であり、この時点で、この材料は厳密には炭素ではない。有意な導電率の発生は、７００℃より高温でのみ観察される。熱分解のための不活性雰囲気は、適切なガス流によって保証され得る。窒素およびアルゴンが、任意の温度において不活性なパージガスとして使用され得、一方で触媒金属の非存在下では、約８００℃まで、二酸化炭素が効果的に不活性である。減圧もまた使用され得るが、これは分子ふるいの挙動の発生を導き得る。これらの材料におけるメソ細孔（これらは、揮発性生成物に効果的な逃げ道を提供する）の存在に起因して、使用される加熱速度は非常に高く、１分間あたり１０℃までであり得る。炭素の多孔性は、従来の活性化方法（例えば、水蒸気中７５０℃より高温で、または二酸化炭素中８００℃より高温で活性化させることによる）によって、さらに増強され得、これは、ＢＥＴ５点方法によって測定した場合に、２０００ｍ２／ｇまでの表面積を与え得る。二酸化炭素での、８５０から９００℃の範囲の温度での「物理的」活性化は、優先的にミクロ細孔を生じ、一方で４２０〜４５０℃での空気による活性化は、メソ細孔のサイズおよび容積を、例えばもとの炭素においてと同じ細孔サイズおよび範囲に、かなり増強する。
【００５２】
本発明の特徴は、制御された範囲の粒子サイズを有する球状多孔性炭素構造体が生成されることを可能にすることである。例えば、球のサイズ分布が、１０より良好（好ましくは５より良好）なＤ９０／Ｄ１０の分布を与えるように制御され得、そしてより大きな細孔が、２ｎｍから５０ｎｍまで（メソ細孔）、または５０ｎｍより大きい（マクロ細孔）までの平均直径に制御され得、そして平均のミクロ細孔直径が、従来の活性化手順に頼ることなく、０．６ｍｍと２ｍｍとの間に制御されて、２５０〜８００ｍ２／ｇのＢＥＴ表面積を与え得る。
【００５３】
本発明の材料は、高い物理的強度および高い耐磨耗性が特定の利点を与える、広範な種々の要求の厳しい適用において有利に使用され得る。これらとしては、液相触媒担体、血液濾過および炭素が流体床中または移動床環境中で使用される任意の適用が挙げられるが、これらに限定されない。大きなメソ細孔はまた、より大きな分子が、細孔内に吸着されるかまたはグラフトされるかのいずれかである系において、有利に使用され得る。これらとしては、薬物放出系、キラル担体などが挙げられ得る。
【００５４】
本発明を、以下の実施例で説明する。
【００５５】
（実施例１）
９４重量部のフェノール、５４重量部のパラホルムアルデヒド（ＰＦ）（フェノール対ホルムアルデヒドのモル比１：１．８）、特定の量のエチレングリコール（ＥＧ）細孔形成剤および濃硫酸（ＳＡ）を含む反応混合物を、攪拌しながら特定の縮合温度（パラホルムアルデヒドは、約６０℃で完全に溶解する）まで加熱し、そしてこの温度で特定の滞留時間維持した（表１−１）。
【００５６】
【表１】
0004834281.tif 000002
得られた粘性溶液をストリームとして、０．５％の乾性油（分散剤として作用する）を含む２〜４容量の予熱した（１１０〜１１５℃）攪拌鉱油に注いだ。得られた混合物の温度を約１００〜１０２℃に低下させ、そして架橋が通常１〜２分で起こった。得られたスラリーを１１５〜１２０℃まで３０〜６０分で次第に加熱して、硬化を完了させ、そして冷却した。ビーズ形態の樹脂を油から濾別し、熱水で数回洗浄して細孔形成剤と触媒との両方を除去した。次いで、得られた多孔性球状樹脂（水、残留油、微量の細孔形成剤および触媒を含む）を、直接炭化して、球状多孔性炭素を生成し得る。樹脂の分析のために、この樹脂を有機溶媒（好ましくは、メタノール−エーテルの１：１  ｖ／ｖ溶液）で繰り返し洗浄し得、そして一定重量となるまで減圧下で乾燥し得る。二酸化炭素気流中８００℃で加熱することによって形成した、炭化材料の細孔サイズ分布のグラフおよびいくつかの構造パラメータを、図１および表１−２に示す。ここには、誘導された炭化材料の多孔性に対する、樹脂組成物中の細孔形成剤の含有量および触媒濃度の影響が示されている。反応系フェノール−ホルムアルデヒド−エチレングリコール−硫酸。
【００５７】
【表２】
0004834281.tif 000003
（実施例２）
９４重量部のフェノール、特定の量のアニリン（Ａ）、エチレングリコール細孔形成剤、パラホルムアルデヒドおよび濃硫酸を含む反応混合物を、攪拌しながら特定の縮合温度（完全なパラホルムアルデヒドの溶解は約６０℃で起こる）まで加熱し、そして特定の滞留時間この温度に維持した（表２−１を参照のこと）。
【００５８】
【表３】
0004834281.tif 000004
得られた粘性溶液をストリームとして、０．５％の乾性油を含む２〜４容量の予熱した（１１０〜１１５℃）攪拌鉱油に注ぎ、そして樹脂をさらに、実施例１と同じ様式で処理した。炭素２．１〜２．４および炭素１．１の細孔サイズ分布グラフおよびいくつかの構造パラメータを、図２および表２−２において比較する。ここには、反応系フェノール−アニリン−ホルムアルデヒド−エチレングリコール−硫酸の樹脂組成物におけるアニリン含有量の、誘導された炭素の多孔性に対する影響が示されている。
【００５９】
【表４】
0004834281.tif 000005
（実施例３）
１００重量部の量の工業用Ｎｏｖａｌａｃ樹脂を、上昇した温度で、特定の量のエチレングリコール細孔形成剤（表３−１を参照のこと）と一緒に、かつ透明な溶液の形成を増強するために攪拌しながら混合し、次いでこれを６５〜７０℃にまで冷却し、ここで、９重量部の量のヘキサミン（ＨＡ）を添加した。得られた攪拌混合物を、特定の滞留時間で特定の温度に達するような速度で徐々に加熱した（表３−１を参照のこと）。
【００６０】
【表５】
0004834281.tif 000006
次いで、粘性溶液を、０．５％の乾性油を含む、攪拌された、予め加熱された（１１５〜１２０℃）鉱油の２〜４容量中に、ストリームとして注いだ。得られた乳濁物の温度は１０５〜１１０℃まで下がったが、さらなる加熱によって、架橋は、約１１５〜１２０℃で生じた。１５０℃までの、１分当たり約０．５℃の速度でのさらなる加熱を、硬化を完了するために適用した。冷却後、樹脂ビーズを濾過して油分を除去し、そして熱水で数回洗浄して、細孔形成剤および少量（合計５％未満）の低分子量ポリマーを除去した。得られた多孔性球状樹脂（水、残留油分、微量の細孔形成剤および低分子量画分を含む）を、球状多孔性炭素を生成するために、流動二酸化炭素中で８００℃で加熱することによって、炭化した。この樹脂ビーズが、洗浄を伴わずに油分からの分離後直接炭化される場合、得られた炭素の多孔性は、減少する。分析のために、樹脂サンプルを、有機溶媒、好ましくは１：１  ｖ／ｖのエタノール−エーテル溶液で繰り返し洗浄し、そして減圧下で一定重量まで乾燥させるべきである。細孔サイズ分布グラフ、ならびに樹脂および炭化材料の両方のいくつかの構造的パラメーターを、図３ａおよび３ｂ、ならびに表３−２および３−３にそれぞれ示す。
【００６１】
【表６】
0004834281.tif 000007
図３ｂは、樹脂組成物中の細孔形成剤の、対応する炭化材料の多孔性に対する効果を示す。炭素３．１〜３．９について、反応系、Ｎｏｖｏｌａｃ−ヘキサミン−エチレングリコール。
【００６２】
【表７】
0004834281.tif 000008
（実施例４）
１００重量部の量の工業的Ｎｏｖｏｌａｃ樹脂（Ｎ）を、上昇した温度で、特定量のエチレングリコール細孔形成剤（ＥＧ）（表４−１を参照のこと）と一緒に、かつ透明な溶液の形成を増強するために攪拌しながら混合し、次いでこれを６５〜７０℃にまで冷却し、ここで、特定量のヘキサミン（ＨＡ）および改変剤（ＭＡ）−アニリン（Ａ）または尿素（Ｕ）を添加した。
【００６３】
【表８】
0004834281.tif 000009
得られた攪拌混合物を、特定の滞留時間（ＲＴ）で特定の温度（ＣＴ）に達するような速度で徐々に加熱した（表４−１）。次いで、粘性溶液を、０．５％の乾性油を含む、攪拌された、予め加熱された（１１０〜１１５℃）鉱油の２〜４容量中に、ストリームとして注いだ。得られた乳濁物の温度は１００〜１０５℃まで下がったが、さらなる加熱によって、架橋は、約１０５〜１１０℃で生じた。１５０℃までの、１分当たり約０．５℃の速度でのさらなる加熱を、硬化を完了するために適用した。冷却後、樹脂ビーズを、実施例３と同じ方法でさらに処理した。細孔サイズ分布グラフ、および炭化材料（炭素４．１〜４．４）（８００℃、流動二酸化炭素）のいくつかの構造的パラメーターを、図４および表４−２において、炭素３．５のものと比較する。
【００６４】
【表９】
0004834281.tif 000010
（実施例５）
３２７重量部の特定の細孔形成剤（表５−１を参照のこと）中の、１００重量部の工業的Ｎｏｖｏｌａｃ樹脂の透明溶液を、６５〜７０℃にまで加熱し、ここで、９重量部のヘキサミンを添加した。得られた反応混合物を、７５〜８０分で１０５〜１０７℃の最終縮合温度に達するように、攪拌しながら徐々に加熱した。
【００６５】
【表１０】
0004834281.tif 000011
次いで、粘性溶液を、０．５％の乾性油を含む、攪拌された、予め加熱された（１１５〜１２０℃）鉱油の２〜４容量中に、ストリームとして注いだ。得られた乳濁物の温度は１１０〜１１５℃まで下がったが、さらなる加熱によって、架橋は、通常約１２０℃で生じた。さらなる処理は、実施例３および４と同じであった。細孔サイズ分布グラフ、および二酸化炭素流動中または窒素流動中で８００℃で加熱することによって得られる炭化材料（炭素５．１〜５．８）のいくつかの構造的パラメーターを、図５および表５−２に示し、そして炭素３．７のものと比較する。
【００６６】
【表１１】
0004834281.tif 000012
（実施例６）
３２７重量部の特定組成の細孔形成剤（表６−１を参照のこと）中の、１００重量部の工業的Ｎｏｖｏｌａｃ樹脂および９重量部のヘキサミンの透明溶液を、実施例５と正確に同じに処理した。
【００６７】
【表１２】
0004834281.tif 000013
細孔サイズ分布グラフ、および流動二酸化炭素中で８００℃で加熱することによって得られる炭化材料（炭素６．１〜６．３）のいくつかの構造的パラメーターを、図６および表６−２に示し、そして炭素５．３のものと比較する。
【００６８】
【表１３】
0004834281.tif 000014
（実施例７）
１００重量部の工業的Ｎｏｖｏｌａｃ樹脂、１２重量部のヘキサミン、７重量部の無水硫酸銅（ＩＩ）、１９０．４重量部のエチレングリコールおよび３３．６重量部のモノエタノールアミン（触媒および細孔形成剤）を含む反応溶液を、３５〜４０分で６０℃から１００℃まで、徐々に加熱した。次いで、粘性溶液を、０．５％の乾性油を含む、攪拌された、予め加熱された（１１５〜１２０℃）鉱油中に、ストリームとして注いだ。得られた乳濁物の温度を１１０〜１１２℃に最初に下げた後、さらなる加熱を、１分当たり０．５℃の速度で１５０℃まで適用した。通常、架橋は１１５〜１２０℃で生じた。樹脂ビーズの処理は、実施例３〜６と同じであった。図７および表７は、細孔サイズ分布、ならびにこの樹脂に由来し、かつ微細に分散した銅の約５重量％を含む炭素のいくつかの構造的パラメーターを示す。炭素７．１を、流動二酸化炭素中で８００℃で樹脂を加熱処理することによって調製した。炭素７．２を、流動窒素中で８００℃で樹脂を加熱処理することによって調製した。
【００６９】
【表１４】
0004834281.tif 000015
（実施例８）
１００重量部の量の工業用Ｎｏｖａｌａｃ樹脂を、上昇した温度で、３２７ｇのエチレングリコールと一緒に、かつ透明な溶液の形成を増強するために攪拌しながら混合し、次いでこれを６５℃にまで冷却し、ここで、９重量部の量のヘキサミンを添加した。得られた攪拌混合物を、ヘキサミンの溶解を確実にするためにのみ７０℃まで短時間加熱し、０．５％の乾性油を含む攪拌された、予め加熱された（１９０℃）鉱油の３容量中にストリームとして注いだ。得られた乳濁物の温度を１６０℃に下がると、ほとんど直後に（１分未満で）架橋が生じた。反応混合物の温度を、１５分で１７５℃にまで上げ、硬化を完了した。冷却後、樹脂ビーズを濾過して油分を除き、実施例３と類似の方法でさらに処理した。細孔サイズ分布グラフ、および得られた樹脂から生成される、厳しい条件下で架橋された炭素（炭素８、８００℃、二酸化炭素）のいくつかの構造的パラメーターを、組成的に類似した樹脂に由来するが、穏やかな条件下（実施例３、７）で架橋された炭素（炭素３〜７）の対応する特性と、図８において比較する。
【００７０】
（実施例９）
１００重量部の量の工業用Ｎｏｖａｌａｃ樹脂を、上昇した温度で、２３６重量部のエチレングリコールと一緒に、かつ透明な溶液の形成を増強するために攪拌しながら混合し、次いでこれを６５℃にまで冷却し、ここで、３重量部の量のヘキサミンおよび１５重量部の量のフルフラールを添加した。得られた攪拌混合物を、１時間で１１０℃に達するように徐々に加熱し、そして粘性溶液を、０．５％の乾性油を含む攪拌された、予め加熱された（１２０℃）油の３容量中にストリームとして注いだ。さらなる加熱によって、硬化は、１４０〜１４５℃で（１５〜２０分で）生じた。硬化を完了させるためのさらなる加熱（１５５℃まで２０分で）および冷却後、樹脂ビーズを濾過して除き、そして実施例３〜６に記載のように処理した。対応する炭素の多孔性パラメーターを、図９に示す。
【００７１】
（実施例１０）
１００重量部の量の工業用Ｎｏｖａｌａｃ樹脂を、上昇した温度で、２１８重量部のエチレングリコールと一緒に、かつ透明な溶液の形成を増強するために攪拌しながら混合し、次いでこれを６５〜７０℃にまで冷却し、ここで、９重量部の量のヘキサミン（ＨＡ）を添加した。得られた攪拌混合物を、７０分で９５〜９７℃に達するような速度で徐々に加熱した。次いで、熱粘性溶液を、不活性材料から作製されるかまたは不活性材料によって裏打ちされたかのいずれかである浅いトレイ（例えば、ＰｙｒｅｘＴＭガラスまたはＰＴＦＥフィルムで裏打ちされた金属）に注ぎ、このトレイを、続いて、細孔形成剤の喪失を最小化するために密封した。トレイを、適切な予め加熱した（１００℃）オーブン中に配置した。オーブン内の温度を、１時間で１５０℃まで徐々に上昇させ、そしてもう１時間このレベルで維持した。冷却後、得られた固体ブロック樹脂を粉砕して、最大サイズ１ｃｍの粒子を得た。粉砕した樹脂を、熱水で数回洗浄し、そして空気中で８０〜１００℃で乾燥させた。乾燥樹脂を粉末化し、分類し、そして通常の方法で炭化して、所望の粒子サイズであるが不規則な粒子形状のメソ細孔性の炭素を生成し得る。この樹脂が、洗浄なしで、粉砕後直接炭化される場合、得られた炭素のメソ細孔性は、実質的に減少する。細孔サイズ分布グラフならびに樹脂および炭化材料（８００℃、二酸化炭素流動）の両方のいくつかの構造的パラメーターを、図１０に示す。類似の手順を、本発明のすべての他の樹脂をブロックで調製するために適用し得る。
【００７２】
（実施例１１）
１００重量部の工業的Ｎｏｖｏｌａｃ樹脂、９重量部のヘキサミン、２０重量部のホウ酸および２５８重量部のエチレングリコールからなる反応溶液を、４５分で７０℃から１００℃まで加熱した。得られた粘性溶液を、０．５％の乾性油を含む攪拌された、予め加熱された（１０５℃）油の３容量中にストリームとして注いだ。さらなる加熱によって、硬化は、１１０℃辺りで生じた。さらなる加熱を、硬化を完了するために、３０分で１６０℃まで適用した。樹脂ビーズを濾過して除いた後、炭化の前のさらなる処理を、以下の３つの異なる方法で適用する：
１．全く処理しない。
２．熱水で数回洗浄する。
３．Ｓｏｘｈｌｅｔｔ装置において、エーテルで抽出する。
得られた炭素１１．１〜１１．３の細孔サイズ分布グラフおよび他のパラメーターを、図１１および表１１において比較する。
【００７３】
【表１５】
0004834281.tif 000016
（実施例１２）
１００重量部の工業的Ｎｏｖｏｌａｃ樹脂（Ｎ）、２７．５４重量部のメラミン（Ｍ）、２６．１８重量部のパラホルムアルデヒド（ＰＦ）および１４０．６８重量部のエチレングリコール（ＥＧ）から作製された１９４．４重量部の透明溶液、ならびにさらなる特定量のエチレングリコール（ＥＧ）を含む溶液（表１２−１）を、ガラストレイに配置し、密封し、予め加熱されたオーブン中に配置し、そして１４０±５℃で１５時間維持したが、ゲル化は、最初の２〜３時間で生じた。冷却後、ブロックの樹脂を実施例１０のようにさらに処理した。細孔サイズ分布グラフならびに樹脂および炭化材料（８００℃、二酸化炭素流動）の両方のいくつかの構造的パラメーターを、図１２ａ、１２ｂおよび表１２−２に示す。
【００７４】
【表１６】
0004834281.tif 000017
【００７５】
【表１７】
0004834281.tif 000018
（実施例１３）
１００重量部の量の工業的Ｎｏｖｏｌａｃ樹脂（Ｎ）を、特定量のエチレングリコール（ＥＧ）中に溶解させた。３０重量部のＥＧ中の１０重量部のレゾルシノール（Ｒ）またはヒドロキノン（Ｈｑ）の溶液を、１２重量部のヘキサミン（ＨＡ）と一緒に、Ｎｏｖｏｌａｃ溶液に添加した。得られた反応溶液を、特定の時間で特定の温度まで加熱し（表１３−１）、０．５％の乾性油を含む攪拌熱油（１２０℃）中に注ぎ、そして実施例３〜６に記載のようにさらに処理した。このように得られた樹脂に由来する炭素の特性を、図１３および表１３−２において、炭素３．２および３．４の特性と比較する。
【００７６】
【表１８】
0004834281.tif 000019
【００７７】
【表１９】
0004834281.tif 000020
【図面の簡単な説明】
【図１】  図１は、誘導される炭化物質の多孔性に対する樹脂組成物中の孔形剤含有量の効果を示す。
【図２】  図２は、誘導される炭素の多孔性に対する、反応系フェノール−アニリン−ホルムアルデヒド−エチレングリコール−硫酸の樹脂組成物中のアニリン含有量の効果を示す。
【図３ａ】  図３ａは、フェノール樹脂の多孔性に対する細孔形成剤含有量の効果を示す。
【図３ｂ】  図３ｂは、対応する炭化物質の多孔性に対する樹脂組成物中の細孔形成剤の効果を示す。
【図４】  図４は、得られる炭素の多孔性に対するＮｏｖｏｌａｃ−ヘキサミン−エチレングリコール反応系の樹脂組成物へのアニリンまたは尿素の添加の効果を示す。
【図５】  図５は、反応系Ｎｏｖｏｌａｃ−細孔形成剤−ヘキサミンの樹脂から誘導される炭素の多孔性に対する細孔形成剤の性質の効果を示す。
【図６】  図６は、誘導される炭素の多孔性に対するＮｏｖｏｌａｃおよびヘキサミンに基づいた樹脂組成物中における別の溶媒での細孔形成剤の改変の効果を示す。
【図７】  図７は、銅含有樹脂から誘導される炭素の多孔性に対する炭化手順の効果を示す。
【図８】  図８は、誘導される炭素の多孔性に対する樹脂架橋条件の効果を示す。
【図９】  図９は、Ｎｏｖｏｌａｃ−ヘキサミン−フルフラール−エチレングリコール反応系の樹脂から誘導された炭素の多孔性を示す。
【図１０】  図１０は、ブロックで調製された樹脂（Ｎｏｖｏｌａｃ−ヘキサミン−エチレングリコール反応系）および誘導された炭素の多孔性パラメーターを示す。
【図１１】  図１１は、誘導される炭素の多孔性に対するＮｏｖｏｌａｃ−ヘキサミン−エチレングリコール−ホウ酸反応系の樹脂の異なる処理の効果を示す。
【図１２ａ】  図１２ａは、樹脂の多孔性に対するブロック樹脂組成物中のエチレングリコール含有量の効果、反応系Ｎｏｖｏｌａｃ−メラミン−ホルムアルデヒド−エチレングリコールを示す。
【図１２ｂ】  図１２ｂは、誘導される炭素の多孔性に対する、ブロックで調製された反応系Ｎｏｖｏｌａｃ−メラミン−ホルムアルデヒド−エチレングリコールの樹脂の組成物中のＥＧ含有量の効果を示す。
【図１３】  図１３は、反応系Ｎｏｖｏｌａｃ−ヘキサミン−エチレングリコール、Ｎｏｖｏｌａｃ−レゾルシノール−ヘキサミン−エチレングリコールおよびＮｏｖｏｌａｃ−ヒドロキノン−ヘキサミン−エチレングリコールから誘導された炭素の多孔性の比較を示す。
【図１】
0004834281.tif 000021
【図２】
0004834281.tif 000022
【図３ａ】
0004834281.tif 000023
【図３ｂ】
0004834281.tif 000024
【図４】
0004834281.tif 000025
【図５】
0004834281.tif 000026
【図６】
0004834281.tif 000027
【図７】
0004834281.tif 000028
【図８】
0004834281.tif 000029
【図９】
0004834281.tif 000030
【図１０】
0004834281.tif 000031
【図１１】
0004834281.tif 000032
【図１２ａ】
0004834281.tif 000033
【図１２ｂ】
0004834281.tif 000034
【図１３】
0004834281.tif 000035